(57)【要約】【課題】Ｃ．Ｉ．Ｂａｓｉｃ  Ｇｒｅｅｎ１を含むインキの高温環境での経時安定性を向上させることを可能にした油性インキ組成物を提供すること。【解決手段】Ｃ．Ｉ．Ｂａｓｉｃ  Ｇｒｅｅｎ１および芳香族系スルホン酸化合物からなる造塩染料と、  インキ組成物中に０．１〜１０質量％の量で存在する脂肪族系アミン化合物と、  溶剤とを少なくとも含んで成る油性インキ組成物。【選択図】なし【特許請求の範囲】
【請求項１】
Ｃ．Ｉ．Ｂａｓｉｃ  Ｇｒｅｅｎ１および芳香族系スルホン酸化合物からなる造塩染料と、
インキ組成物中に０．１〜１０質量％の量で存在する脂肪族系アミン化合物と、
溶剤と
を少なくとも含んで成る油性インキ組成物。
【請求項２】
前記脂肪族系アミン化合物が、アルキルアミンまたはポリオキシエチレンアルキルアミンである請求項１記載の油性インキ組成物。
【請求項３】
前記ポリオキシエチレンアルキルアミンの酸化エチレン付加モル数が、１〜１０である請求項２記載の油性インキ組成物。
【請求項４】
前記芳香族系スルホン酸化合物が、アルキルジフェニルエーテルジスルホン酸、ノニルジフェニルエーテルスルホン酸、ドデシルベンゼンスルホン酸およびナフタレンスルホン酸から成る群より選ばれる請求項３記載の油性インキ組成物。
【請求項５】
２５℃での蒸気圧が０．００１ｍｍＨｇ以上のアルコール、多価アルコールおよびグリコールエーテルから成る群より選ばれる１種または２種以上の溶剤を、全溶剤の５０質量％以上の量で含む請求項１記載の油性インキ組成物。
【発明の詳細な説明】
【技術分野】
【０００１】
本発明は、油性インキに関し、特に、インキの緑色材としてＣ．Ｉ．Ｂａｓｉｃ  Ｇｒｅｅｎ１を用いる油性インキ組成物に関するものである。
【背景技術】
【０００２】
インキには、一般的に水性インキと、油性インキに分類される。種々の色を有するインキは色材により提供されるが、色材には、従来、染料、顔料、染料と顔料との混合物等が広く使用されている。インキは長期間の保管において安定であることが望まれる。
【０００３】
油性インキは種々の環境下で使用されるので、高温、低温、高湿、低湿のいずれの環境下においても経時安定性に優れたインキが望まれる。色材の種類によって、その溶解性、分散性が異なり、使用環境条件により色材の析出、沈降等が発生しインキ品質に悪影響を及ぼすことがある。色材が染料である場合と、顔料である場合とではインキの環境安定性が異なる。また、インキに用いる染料の種類によってもインキの環境安定性が異なることが知られている。特に緑染料としてＣ．Ｉ．Ｂａｓｉｃ  Ｇｒｅｅｎ１を用いたインキは、他の色の染料を用いたインキと比較して高温環境の影響を受けやすく、染料自身が不安定化され、インキの粘度が増加し、結果として筆記カスレ現象を引き起こす場合がある。
【０００４】
インキの環境安定性を高めるために、通常、種々の化合物を添加することが行われる。
特開２００４−５９７９４号公報、特開２００４−１０７５９１号公報および特開２００１−２０１３９８号公報には、リン酸エステルとアミン系化合物との混合物を用いて書き出し時の筆記カスレ現象を防止することが記載されている。しかし、ここで用いられるアミン系化合物はいずれも、リン酸エステル化合物を中和させることを目的とするものであって、緑染料含有インキの高温環境での経時安定性を向上させようとするものではない。
【０００５】
特開２００３−２９２８６３号公報には、有機溶剤と共に、アミドアミン誘導体をインキに添加して染料の溶解性及び経時安定性を高める技法が記載されている。しかし、ここで対象となっている染料は、銅フタロシアニン構造を有するものであってＣ．Ｉ．Ｂａｓｉｃ  Ｇｒｅｅｎ１を対象とするものではない。
これまで、Ｃ．Ｉ．Ｂａｓｉｃ  Ｇｒｅｅｎ１を含有するインキの経時安定性を有効に高める添加物は見出されていない。
【０００６】
【特許文献１】特開２００４−５９７９４号公報
【特許文献２】特開２００４−１０７５９１号公報
【特許文献３】特開２００１−２０１３９８号公報
【特許文献４】特開２００３−２９２８６３号公報
【発明の開示】
【発明が解決しようとする課題】
【０００７】
本発明の目的は、Ｃ．Ｉ．Ｂａｓｉｃ  Ｇｒｅｅｎ１を含むインキの上記問題点を解決することであり、特に、造塩染料タイプのＣ．Ｉ．Ｂａｓｉｃ  Ｇｒｅｅｎ１を含むインキの高温環境での経時安定性を向上させた油性インキ組成物を提供することである。
さらに、本発明は、揮発性の高い溶剤を含むインキ組成物を用いたＣ．Ｉ．Ｂａｓｉｃ  Ｇｒｅｅｎ１を含む油性インキ組成物の高温環境での経時安定性を向上させることを目的とする。
【課題を解決するための手段】
【０００８】
本発明者は、油性インキ組成物が、以下に示す特徴を有することにより上記課題を解決できることを見いだし、本発明を完成した。
【０００９】
本発明は、以下の油性インキ組成物を提供する。
（１）Ｃ．Ｉ．Ｂａｓｉｃ  Ｇｒｅｅｎ１および芳香族系スルホン酸化合物からなる造塩染料と、
インキ組成物中に０．１〜１０質量％の量で存在する脂肪族系アミン化合物と、
溶剤と
を少なくとも含んで成る油性インキ組成物。
【００１０】
（２）前記脂肪族系アミン化合物が、アルキルアミンまたはポリオキシエチレンアルキルアミンである前記（１）記載の油性インキ組成物。
【００１１】
（３）２５℃での蒸気圧が０．００１ｍｍＨｇ以上のアルコール、多価アルコールおよびグリコールエーテルから成る群より選ばれる１種または２種以上の溶剤を、全溶剤の５０質量％以上の量で含む（１）記載の油性インキ組成物。
【発明を実施するための最良の形態】
【００１２】
本発明に用いるＣ．Ｉ．Ｂａｓｉｃ  Ｇｒｅｅｎ１の構造は次のとおりである。
【００１３】
【化１】
2009155401.tif 000002
【００１４】
本発明では、Ｃ．Ｉ．Ｂａｓｉｃ  Ｇｒｅｅｎ１を芳香族系スルホン酸化合物との造塩体である造塩染料として用いる。芳香族系スルホン酸化合物の具体例としては、例えば、アルキルジフェニルエーテルジスルホン酸、ノニルジフェニルエーテルスルホン酸、ドデシルベンゼンスルホン酸およびナフタレンスルホン酸等を用いることができる。本発明では、特にアルキルジフェニルエーテルジスルホン酸が好ましい。
【００１５】
Ｃ．Ｉ．Ｂａｓｉｃ  Ｇｒｅｅｎ１の造塩染料の具体例としては、ＳＢＮ  Ｇｒｅｅｎ  ５５０、同５５４（保土谷化学社製）等が挙げられる。
【００１６】
本発明の油性インキ組成物において、前記Ｃ．Ｉ．Ｂａｓｉｃ  Ｇｒｅｅｎ１の造塩染料は単独で用いることができる。また顔料と組み合わせて用いることができ、他の色を提供することもできる。
【００１７】
本発明に用いる、Ｃ．Ｉ．Ｂａｓｉｃ  Ｇｒｅｅｎ１の造塩染料の配合量は特に限定されないが、インキ組成物として、必要な濃度を提供する量である。一般的には、インキ組成物中、１〜５０質量％であり、好ましくは、１〜３０質量％である。
【００１８】
Ｃ．Ｉ．Ｂａｓｉｃ  Ｇｒｅｅｎ１の造塩染料と組み合わせて用いる顔料としてはいずれの顔料も用いることができるが、分散後の平均粒径が３０ｎｍ〜７００ｎｍとなるものが好ましい。顔料の配合量は、色材全量に対し、０．５〜４０質量％、好ましくは０．５〜３０質量％の範囲で必要に応じて配合することができる。
【００１９】
使用できる顔料は、１種又は２種以上の混合で使用することができる。また、必要に応じて無機顔料、更に、スチレン、アクリル酸、アクリル酸エステル、メタアクリル酸、メタアクリル酸エステル、アクリルニトリル、オレフィン系モノマーを重合して得られる樹脂粒子や、インキ中では膨潤して不定形となる中空樹脂粒子、または、これらの粒子自身を着色剤で染着して得られる染着樹脂粒子からなる有機多色顔料等が挙げられる。
【００２０】
本発明に使用することができる顔料の調製は、顔料分散インキ組成物を製造する従来から公知の種々の方法が採用できる。例えば、上記各成分を配合し、ディゾルバー等の攪拌機により混合攪拌することによって、また、ボールミルやロールミル、ビーズミル、サンドミル、ピンミル等によって混合粉砕した後、遠心分離や濾過によって顔料の粗大粒子、及び未溶解物、混入固形物を取り除くことによって容易に得ることができる。
【００２１】
顔料の具定例としては、イルガジンイエロー２ＧＬＴＥ、クロモフタルブルーＡ３Ｒ、Ｐｒｉｎｔｅｘ＃２５、同＃３５等を挙げることができる。
【００２２】
インキ中のＣ．Ｉ．Ｂａｓｉｃ  Ｇｒｅｅｎ１の安定性を向上させるために添加する脂肪族系アミン化合物は１級アミン〜３級アミンのいずれであってもよい。また、モノアミンに限定されず、分子中にアミン基を２つ以上有していても良い。用いることができる脂肪族系アミン化合物は、一般式：Ｒ1Ｒ2Ｒ3Ｎ（Ｒ1、Ｒ2、Ｒ3は、それぞれ水素またはアルキル基）で表されるアルキルアミン、または一般式：Ｈ（ＣＨ2ＣＨ2Ｏ）n−ＮＲ4Ｒ5（Ｒ4、Ｒ5は、それぞれ水素またはアルキル基）若しくは一般式：Ｈ（ＣＨ2ＣＨ2Ｏ）n−ＮＲ6（ＣＨ2ＣＨ2Ｏ）Ｈn（Ｒ6は、水素またはアルキル基）で表されるポリオキシエチレンアルキルアミンとなることができる。
アミン基に置換する脂肪族炭化水素は溶剤等への溶解性やインキの経時安定性等の観点からＣ＝５〜２９であることが好ましく、更に好ましくはＣ＝５〜２３である。
【００２３】
これらの脂肪族系アミンはいずれも、インキ中のＣ．Ｉ．Ｂａｓｉｃ  Ｇｒｅｅｎ１の経時安定性に対して有効であるが、その化学構造によっては、このインキ組成物をボールペン用インクとして用いた場合に、ボテの誘発、ペン先のチップ内摩耗の誘発、チップ腐食性、書き味等に影響を及ぼす場合がある。本発明においては、酸化エチレンが付加されたポリオキシエチレンアルキルアミンが特に好ましい。ポリオキシエチレンアルキルアミンは、脂肪酸アミンに酸化エチレンを付加重合して得られるものである。酸化エチレンの付加モル数によって、Ｃ．Ｉ．Ｂａｓｉｃ  Ｇｒｅｅｎ１の経時安定性向上に加えて、上記したチップ腐食性等のボールペンインキに求められる特性をコントロールすることができる。酸化エチレン付加モル数が１〜１０であるのが好ましく、酸化エチレン付加モル数が２〜７であるのがさらに好ましい。
【００２４】
アルキルアミン化合物の具体例としては、ラウリルアミン、ジメチルオクチルアミン、ジメチルラウリルアミン、ジラウリルモノメチルアミン等が挙げられる。これらのアルキルアミン化合物は、例えば、花王株式会社から市販されている、ファーミン２０Ｄ、ファーミンＤＭ−０８９８、ファーミンＤＭ−２０９８、ファーミンＤＭ−２４５８、ファーミンＭ２−２０９５等を用いることができる。
【００２５】
ポリオキシエチレンアルキルアミン化合物の具体例としては、ヒドロキシエチルラウリルアミン（酸化エチレン付加モル数１）、ポリオキシエチレンラウリルアミン（酸化エチレン付加モル数２）、ポリオキシエチレンラウリルアミン（酸化エチレン付加モル数７）、ポリオキシエチレンアルキル（牛脂）プロピレンジアミン（酸化エチレン付加モル数８）、ポリオキシエチレンオレイルアミン（酸化エチレン付加モル数５）、ポリオキシエチレンオレイルアミン（酸化エチレン付加モル数１５）、等が挙げられる。これらのポリオキシエチレンアルキルアミン化合物は、例えば、日本油脂株式会社から市販されている、ナイミーン−２０１、ナイミーン−２０２、ナイミーン−２０７、ナイミーンＤＴ２０８等、を用いることができる。また、日光ケミカルズ株式会社から市販されている、ＴＡＭＮＯ−５、ＴＡＭＮＯ−１５等を用いることができる。
【００２６】
脂肪族系アミン化合物の配合量は、インキ組成物の全量を基準として０．１〜１０質量％である。好ましくは、インキ組成物の全量を基準として０．１〜７質量％であり、さらに好ましくは、インキ組成物の全量を基準として０．１〜３質量％である。脂肪族系アミン化合物の配合量が、０．１質量％未満であると、高温環境で保存した場合、Ｃ．Ｉ．Ｂａｓｉｃ  Ｇｒｅｅｎ１の経時安定性を向上させるには十分な量ではなく、配合量が１０質量％を超えると、Ｃ．Ｉ．Ｂａｓｉｃ  Ｇｒｅｅｎ１を分解し、発色性を失わさせる傾向を有し、インキが退色し、経時安定性が却って悪くなり、また、本発明の油性インキ組成物を、筆記具用インキに用いた場合、ボテの誘発、ペン先チップ内摩耗の誘発、書き味の悪化等を引き起こす傾向がある。
【００２７】
本発明の油性インキ組成物では、溶剤として、油性インキ組成物に通常用いられるいずれの溶剤も用いることができる。
それらの例として、多価アルコール類誘導体があり、ソルビタン脂肪酸系、ポリクリセリン高級脂肪酸系、ショ糖脂肪酸系、プロピレングリコール脂肪酸系等の誘導体が挙げられる。
【００２８】
エステル類の溶剤としては例えば、プロピレングリコールメチルエーテルアセテート、プロピレングリコールジアセテート、３−メチル−３−メトキシブチルアセテート、プロピレングリコールエチルエーテルアセテート、エチレングリコールエチルエーテルアセテート、ギ酸ブチル、ギ酸イソブチル、ギ酸イソアミル、酢酸プロピル、酢酸ブチル、酢酸イソプロピル、酢酸イソブチル、酢酸イソアミル、プロピオン酸メチル、プロピオン酸エチル、プロピオン酸プロピル、プロピオン酸イソブチル、プロピオン酸イソアミル、酪酸メチル、酪酸エチル、酪酸プロピル、イソ酪酸メチル、イソ酪酸エチル、イソ酪酸プロピル、吉草酸メチル、吉草酸エチル、吉草酸プロピル、イソ吉草酸メチル、イソ吉草酸エチル、イソ吉草酸プロピル、トリメチル酢酸メチル、トリメチル酢酸エチル、トリメチル酢酸プロピル、カプロン酸メチル、カプロン酸エチル、カプロン酸プロピル、カプリル酸メチル、カプリル酸エチル、カプリル酸プロピル、ラウリン酸メチル、ラウリン酸エチル、オレイン酸メチル、オレイン酸エチル、カプリル酸トリグリセライド、クエン酸トリブチルアセテート、オキシステアリン酸オクチル、プロピレングリコールモノリシノレート、２−ヒドロキシイソ酪酸メチル、３−メトキシブチルアセテート等様々なエステルが挙げられる。
【００２９】
また、分子内に水酸基を持たない溶剤として、ジエーテルやジエステルを用いることができ、具体的には、例えば、エチレングリコールジエチルエーテル、エチレングリコールジブチルエーテル、ジエチレングリコールジエチルエーテル、ジエチレングリコールジブチルエーテル、ジエチレングリコールジメチルエーテル、ジプロピレングリコールジメチルエーテル等が挙げられる。
【００３０】
本発明の油性インキ組成物は、各種筆記具用の油性インキとして用いることができる。
筆記具用油性インキとして用いる場合、２５℃での蒸気圧が０．００１ｍｍＨｇ以上のアルコール、多価アルコール、グリコールエーテルから選ばれる溶剤を、インキ組成物の全溶剤の５０質量％以上用いることが特に好ましい。この様に蒸気圧の高い溶剤を使用することで筆跡の滑らかな筆感などの効果を与えることができる。必要に応じてこの量は、７０質量％以上、さらには８０質量％以上、特に９０質量％以上とすることができる。
【００３１】
具体的にアルコール類としては、炭素数が２以上の脂肪族アルコールであり、エタノール、ｎ−プロパノール、イソプロパノール、ｎ−ブタノール、イソブタノール、ｔｅｒｔ−ブチルアルコール、１−ペンタノール、イソアミルアルコール、ｓｅｃ−アミルアルコール、３−ペンタノール、ｔｅｒｔ−アミルアルコール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、３，５，５−トリメチルヘキサノール、ノナノール、ｎ−デカノール、ウンデカノール、ｎ−デカノール、トリメチルノニルアルコール、テトラデカノール、ヘプタデカノール、シクロヘキサノール、２−メチルシクロヘキサノール、ベンジルアルコールやその他多種の高級アルコール等が挙げられる。
【００３２】
また、多価アルコールとしてはエチレングリコール、ジエチレングリコール、３−メチル−１，３−ブンタンジオール、トリエチレングリコール、ジプロピレングリコール、１，３−プロパンジオール、１，３−ブタンジオール、１，５−ペンタンジオール、ヘキシレングリコール、オクチレングリコール等の分子内に２個以上の炭素、２個以上の水酸基を有する多価アルコールが挙げられる。
【００３３】
グリコールエーテルとしては、メチルイソプロピルエーテル、エチルエーテル、エチルプロピルエーテル、エチルブチルエーテル、イソプロピルエーテル、ブチルエーテル、ヘキシルエーテル、２−エチルヘキシルエーテル、エチレングリコールモノヘキシルエーテル、エチレングリコールモノフェニルエーテル、エチレングリコールモノ−２−エチルブチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノブチルエーテル、３−メチル−３−メトキシ−１−ブタノール、３−メトキシ−１−ブタノール、プロピレングリコールモノメチルエーテル、プロピレングリコールモノエチルエーテル、プロピレングリコールモノプロピルエーテル、プロピレングリコールモノブチルエーテル、プロピレングリコールフェニルエーテル、プロピレングリコールターシャリーブチルエーテルジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノブチルエーテル、テトラプロピレングリコールモノブチルエーテル等が挙げられる。
【００３４】
特に好ましいのは下記化学構造式に示されるような溶剤である。
【００３５】
【化２】
2009155401.tif 000003
【００３６】
具体的には、１，３−ブタンジオール、３−メトキシ−１−ブタノール、３−メチル−３−メトキシ−１−ブタノール等が挙げられる。
【００３７】
本発明の油性インキ組成物を、筆記具用の油性インキとして用いる場合、上述した成分以外に、樹脂、分散剤を含むことができる。
筆記具用油性インキ組成物において樹脂は、粘度調整やペン先での摩耗性の改良などの目的で添加されるが、顔料を添加する場合にはその分散剤としても使用される。ケトン樹脂、スチレン樹脂、スチレン−アクリル樹脂、テルペンフェノール樹脂、ロジン変性マレイン酸樹脂、ロジンフェノール樹脂、アルキルフェノール樹脂、フェノール系樹脂、スチレンマレイン酸樹脂、ロジン系樹脂、アクリル系樹脂、尿素アルデヒド系樹脂、マレイン酸系樹脂、シクロヘキサノン系樹脂、ポリビニルブチラール、ポリビニルピロリドン等に代表される樹脂がある。
【００３８】
これらの樹脂の配合量としては、１〜３０質量％がよく、より好ましくは１〜２０質量％である。その配合量が１質量％未満であると粘度調整やペン先での摩耗が困難となり、３０質量％超だと樹脂以外の原材料が配合できなくなったり、書き味に悪影響を及ぼすことになる。
【００３９】
本発明のインキ組成物の色材に顔料を併用する場合、用いる分散剤としては上記に挙げたような樹脂の中から顔料を分散できるものを選択して使用することができ、活性剤やオリゴマーでも目的にあえばどの様なものでも種類を問わない。具体的な分散剤としては、ポリビニルアルコール、ポリビニルピロリドン、ポリビニルブチラール、ポリビニルエーテル、スチレン−マレイン酸共重合体、ケトン樹脂、ヒドロキシエチルセルロースやその誘導体、スチレン−アクリル酸共重合体等の合成樹脂やＰＯ・ＥＯ付加物やポリエステルのアミン系オリゴマー等が挙げられる。
【００４０】
更に、本発明では必要に応じて、インキに悪影響を及ぼさず相溶することができる防錆剤、防黴剤、界面活性剤、潤滑剤及び湿潤剤等を配合することができる。特に脂肪酸などは、潤滑剤として好適に使用できる。また、乾燥抑制用添加剤として製品特性上、悪影響を及ぼさない範囲で主溶剤に相溶する不揮発性溶剤等も配合することができる。
【実施例】
【００４１】
本発明の油性インキ組成物を、筆記具用、特にボールペン用インキとして用いた以下の実施例により更に具体的に説明するが、本発明は、これらの実施例によって限定されるものではない。
【００４２】
本発明の油性インキ組成物の調製は、インキの技術分野において知られている通常のインキ組成物の調製方法を用いることができる。溶剤溶解成分は、攪拌混合機で予め各成分を溶解し、その後それらの成分を混合することによりインキ組成物を得ることができる。色材として、染料に加えて顔料を用いる場合は、別途、分散混合機で顔料を分散剤および他の成分と一緒に分散させ、他のインキ成分と混合することによってインキ組成物を得ることができる。なお、製造時に、染料等の固形分を溶解させるために加熱すること、また顔料等の粗大粒子を除去するために、フィルター、遠心分離機等を、必要に応じて随時用いることができる。
【００４３】
以下の実施例及び比較例で用いた成分は下記のものである。
【００４４】
本発明のインキ組成物の実施例１〜４を以下の処方で調製した。
実施例１〜９
これらの実施例では、緑造塩染料としてＳＢＮ．Ｇｒｅｅｎ．５５０、顔料としてイルガジンイエロー２ＧＬＴＥを用いて、色材とした。使用した脂肪族系アミン化合物は表１に記載のとおりである。
【００４５】
比較例１〜３
比較例１は、本発明に係る脂肪族系アミン化合物を添加しない例である。比較例２は、本発明に係る脂肪族系アミン化合物を１２質量％添加した例である。比較例３は、本発明に係る脂肪族系アミン化合物であるＰＯＥオレイルアミンに代えて、ステアリン酸エチルアミノアマイドを用いた例である。
【００４６】
インキ組成物の経時安定性（インキ粘度）の評価
各インキ組成物サンプルの初期状態の粘度値を測定し、それらを７０℃環境に１週間放置した。その後サンプルを室温環境に戻し、１時間後に再度それらの粘度を測定した。粘度測定は、Ｅ型粘度計を用い、２５℃、せん断速度：１９．１５／ｓ-1の条件で測定した。初期状態の粘度値に対する７０℃環境に１週間放置後の粘度値の増加率を表１に記載する。
【００４７】
実施例１〜９の粘度増加率は、１％〜９％の範囲であった。これに対し、脂肪族系アミン化合物を用いない比較例１では２１％であり、本発明の範囲外のアミン化合物を用いた比較例３は１３％であり、いずれも実施例に比べると高い増加率を示した。本発明に係る脂肪族系アミン化合物を１２質量％添加した比較例２は、粘度増加率は２％であったが、次に述べるようにインキの退色が見られた。
【００４８】
さらに、実施例１〜９および比較例１〜３のインキ組成物をペン体に充填して、７０℃環境に１週間放置した後、室温環境に戻して１時間後に筆記して、各インキ組成物の描線状態、インキ退色、および初筆性をそれぞれ評価した。
【００４９】
試験に用いたペン体は、内径１．６０ｍｍのポリプロピレンチューブ、ステンレスチップ（ボールは超硬合金で、直径１．０ｍｍである）を有するポールペンである。
【００５０】
描線状態
描線状態を以下の基準に沿って評価し、その結果を表１および表２に示す。
◎：初期状態とほぼ変わらない筆記描線
○：初期状態より若干のカスレがあるものの殆ど変わらない筆記描線
△：初期状態に比べて、カスレの多い筆記描線
×：カスレて書けない。
実施例１〜９のインキ組成物は、カスレて書けないものは無かったが、比較例１および３はカスレて書けなかった。
【００５１】
インキ退色
インキ退色を以下の基準に沿って評価し、その結果を表１および表２に示す。
○：初期状態とほぼ変わらない描線色
△：初期状態より若干の退色が見られる
×：初期状態とは全く異なる描線色
実施例１〜９のインキ組成物は、実施例５、７および９において若干の退色が見られたが、その他は退色していなかった。比較例２は初期状態とは全く異なる描線色を呈した。
【００５２】
初筆性
「三菱」という文字を書き、書き出し時の文字のカスレ度合いを初筆性として評価し、その結果を表１および表２に示す。
【００５３】
◎：ほとんどカスレないもの（「三」の１あるいは２番目の線以降書ける）
○僅かにカスレるもの（「三」の２番目の線が多少カスレるが、それ以降カスレない）
△少し多いもの（「菱」以降カスレない）； 
×非常に多いもの（「菱」が最後まで書けない）
実施例１〜９のインキ組成物は、いずれもほぼ良好な結果がえられたが、比較例１および３はカスレが少し多かった。
【００５４】
【表１】
2009155401.tif 000004
【００５５】
【表２】
2009155401.tif 000005